"20重量~80重量のDMCを有するDMCとメタノールの組成物を、2~15個の炭素原子を有するアルコールと混合し;DMCをアルコールと反応させてカーボネート生成物を生成させ;そして未反応のDMC及びメタノールの実質的な部分を除去し、それによりカーボネート生成物を含有する生成物組成物を形成することを含んでなるカーボネートの製造方法。20重量~80重量のDMCを有する追加の量のDMCとメタノールの組成物を生成物組成物と混合し;そして未反応のDMC及びメタノールの実質的な部分を除去し、それにより第2の生成物組成物を形成することをさらに含んでなる請求項1の方法。方法が少なくとも95重量のDMCの組成物を第2の生成物組成物と混合することをさらに含んでなる請求項2の方法。追加の量のDMCとメタノールの組成物を混合し、未反応のDMC及びメタノールの実質的な部分を除去する段階を少なくとも1回繰り返してから、少なくとも95重量のDMCの組成物を混合する段階を行うことをさらに含んでなる請求項2の方法。未反応のDMC及びメタノールの実質的な部分を除去する各段階の後に、生成物組成物が10重量より少量の未反応のDMC又はメタノールを含む請求項4の方法。生成物組成物が10重量より少量の未反応のDMC又はメタノールを含む請求項1の方法。アルコールがアルキルアルコール及びアルキルアリールアルコールの1つである請求項1の方法。アルコールがグリセリンである請求項7の方法。アルコールがフェノール、エタノール、エチレングリコール、1,2ブチレングリコール、n-ブタノール及び1,2プロピレングリコールの1つである請求項7の方法。DMCとメタノールの組成物が30重量~70重量のDMCを含有する請求項1の方法。DMCとメタノールの組成物が40重量~50重量のDMCを含有する請求項1の方法。アルコールに対するDMCとメタノールの組成物の重量比が約0.25~10である請求項1の方法。アルコールに対するDMCとメタノールの組成物の重量比が約0.5~6である請求項1の方法。アルコールに対するDMCとメタノールの組成物の重量比が約1~4である請求項1の方法。DMCとメタノールの組成物が40重量~50重量のDMCを含有する請求項14の方法。DMCとメタノールの組成物が共沸組成物を構成する請求項1の方法。20重量~80重量のDMCを有するDMCとメタノールの組成物をグリセリンと混合し;DMCをグリセリンと反応させてグリセリンカーボネートを生成させ;そして未反応のDMC及びメタノールの実質的な部分を除去し、それによりグリセリンカーボネートを含有する生成物組成物を形成することを含んでなるグリセリンカーボネートの製造方法。20重量~80重量のDMCを有する追加の量のDMCとメタノールの組成物を生成物組成物と混合し;そして未反応のDMC及びメタノールの実質的な部分を除去し、それにより第2の生成物組成物を形成することを少なくとも1回繰り返すことをさらに含んでなる請求項17の方法。方法が少なくとも95重量のDMCの組成物を第2の生成物組成物と混合することをさらに含んでなる請求項18の方法。20重量~80重量のDMCを有するDMCとメタノールの組成物をアミンと混合し;DMCをアミンと反応させてカルバメート生成物を生成させ;そして未反応のDMC及びメタノールの実質的な部分を除去し、それによりカルバメート生成物を含有する生成物組成物を形成することを含んでなるカルバメートの製造方法。アミンがポリエーテルアミンを含む請求項20の方法。アミンが2~20個の炭素原子を含む請求項20の方法。詳細な記述DMCとメタノールの混合物をアルコールと混合し、DMCをアルコールと反応させてカーボネート生成物を生成させ、そして未反応のDMC及びメタノールの実質的な部分を除去することによるカーボネート生成物の製造方法。1つの態様において、さらなるDMCとメタノールの混合物を加えることにより方法を繰り返し、所望のアルコール転換率に達せしめることができる。別の態様において、純粋なDMCを加え、生成物組成物と反応させ、所望のアルコール転換率を達成することができる。1つの態様において、DMC/メタノール混合物をアルコール、ジオール、トリオール、ポリオール又はアミンと反応させる。反応はDMC/メタノール混合物中のDMCをカーボネート、ポリカーボネート又はカルバメートに転換する。メタノールを含む反応からの軽い成分は蒸留、フラッシュ蒸留又はストリッピングにより除去される。蒸留されない部分は所望のカーボネート、ポリカーボネート又はカルバメートを含有する。別の態様において、蒸留されない部分は所望の最終的な生成物への前駆体混合物として働くことができる。さらに別の態様において、蒸留されない部分を場合により追加の量のDMC/メタノール混合物と反応させ、所望のカーボネート、ポリカーボネート又はカルバメートの収量をさらに向上させることができる。さらに別の態様において、蒸留されない部分を場合により純粋なDMCと反応させ、所望の最終的な生成物を製造することができる。反応のためのDMC/メタノール混合物は、約20重量~80重量のDMC;好ましくは約30重量~70重量のDMC;より好ましくは約40重量~50重量のDMCを含むことができる。かくして本明細書で開示される態様は、共沸DMC/メタノール組成物に限られない。DMC/メタノール混合物をいずれの適した供給源から供給することもできる。1つの態様において、DMC/メタノール混合物を販売者から購入する。別の態様において、DMC/メタノール混合物は別の反応からの生成物流であり、混合物をカーボネートの製造に利用することができる。これを考えると、反応は現存する装置を有利に用いて反応プロセスを実施することができる。適したアルコールには2~15個の炭素原子を有するアルキル基又は6~15個の炭素原子を有するアルキルアリール基を有する脂肪族又は芳香族アルコールが含まれる。アルキル基の例にはエチル、プロピル、ブチル、ペンチル、ヘキシル、デシル及びシクロヘキシルメチル;ならびにベンジル及びアルキルベンジルのようなアルキルアリール基が含まれる。上記のアルキル基及びアルキルアリール基は、低級アルキル基のような他の置換基で置換されていることができ、且つその中に不飽和結合を含有することもできる。1つの例において、エタノールをDMC/メタノール混合物と反応させることから、ジエチルカーボネートを製造することができる。別の例において、n-ブタノールをDMC/メタノール混合物と反応させることから、ジ-n-ブチルカーボネートを製造することができる。さらに別の例において、フェノールをDMC/メタノール混合物と反応させることから、ジフェニルカーボネートを製造することができる。さらに別の例において、1,2-ブチレングリコールをDMC/メタノール混合物と反応させることから、環状ブチレンカーボネートを製造することができる。適したアルコールには、2~15個の炭素原子を有するアルキル基又は6~15個の炭素原子を有するアルキルアリール基を有するジオール、トリオール及び他のポリオールも含まれる。ジオールの例にはエチレングリコール、プロピレングリコール、ブチレングリコール及びジヒドロキシベンゼンが含まれる。代表的なトリオールはグリセリンである。上記のアルキル基及びアルキルアリール基は、低級アルキル基のような他の置換基で置換されていることができ、且つその中に不飽和結合を含有することもできる。1つの例において、エチレングリコールをDMC/メタノール混合物と反応させることから、エチレンカーボネートを製造することができる。別の例において、プロピレングリコールをDMC/メタノール混合物と反応させることから、プロピレンカーボネートを製造することができる。さらに別の例において、グリセリンをDMC/メタノール混合物と反応させることから、グリセリンカーボネートを製造することができる。適したアミンにはアンモニアならびに脂肪族及び芳香族アミンが含まれる。適したアミンはエチル、プロピル、ブチル、ペンチル、ヘキシル、デシル及びシクロヘキシルメチルのようなアルキル基;ならびに/あるいはベンジル及びアルキルベンジルのようなアルキルアリール基を含むことができる。上記のアルキル基及びアルキルアリール基は2~20個の炭素原子を含むことができ、低級アルキル基のような他の置換基で置換されていることができ、且つその中に不飽和結合を含有することもできる。100~10,000M.W.のポリオキシアルキレンアミンも代表的なアミンに含まれる。例えば適したアミンにはHuntsmanから商品名Jeffamine登録商標の下に入手可能なもののようなポリエーテルアミンが含まれる。代表的なアミンはモノアミン、ジアミン又はトリアミンであることができる。適したアミンをDMC/メタノール混合物と反応させ、ウレアのようなカルバミドを生成させることができる。反応を促進するために触媒を用いることができる。通常の熟練者に既知のいずれの適した塩基触媒を用いることもできる。代表的な触媒にはアルカリ金属カーボネート、アルカリ金属ヒドロキシド、アルカリアルコキシド、アルカリ土類金属カーボネート、アルカリ土類金属ヒドロキシド、アルカリ土類金属アルコキシドが含まれる。例えば触媒は炭酸ナトリウムであることができる。反応のために、アルコール又はアミン対DMC/メタノール混合物の重量比は約0.25~10;好ましくは0.5~6;そしてより好ましくは1~4である。約25°C~200°Cの温度及び0.1psia~1,000psiaの圧力範囲において反応を行うことができる。通常の熟練者に既知の通り、バッチ又は連続プロセスにおいて反応を行うことができる。1つの態様において、反応は蒸留カラムに直接又は間接的に連結したcoupledバッチ反応器中で行われる。1つの態様において、蒸留カラムに連結した反応器中で炭酸ナトリウムのような塩基触媒の存在下に、DMC/メタノール混合物をグリセリンと反応させる。反応器及びカラムを物理的に連結する必要はないが、そのようにするのがより有効である。平衡まで反応を進行させる。DMCのいくらかはグリセリンと反応してグリセリンカーボネートを生成する。しかしながら、DMC及びグリセリンのいくらかは未反応のままである。DMC及びメタノールを含む比較的軽い成分は、蒸留、フラッシュ蒸留、ストリッピング又はいずれかの既知の適した方法により除去される。底の生成物混合物は、所望のグリセリンカーボネート、未反応グリセリン及びいくらかのメタノール及びDMCを含む。例えばグリセリンカーボネートは、10重量~65重量又は20重量~35重量の量で底の生成物混合物中に存在し得る。ストリッピングの後、底の生成物混合物は10重量かもしくはそれより少量のDMC又はメタノール;好ましくは5重量かもしくはそれより少量のDMC又はメタノール;そしてより好ましくは2重量かもしくはそれより少量のDMC又はメタノールを含む。別の態様において、底の生成物混合物を、場合によりさらに処理してより高い収率を得ることができる。これに関し、追加のDMC/メタノール混合物を底の生成物混合物中に導入し、残りのグリセリンと反応させる。第2の反応を、第1の反応を行った同じ反応器中で行うことができる。しかしながら、第2の反応を代わりに別の反応器中で行い得ることが意図されている。この第2の反応を平衡まで進行させる。反応の最後に、所望のグリセリン転換率に達しなかった可能性はある。DMC及びメタノールを含む比較的軽い成分は、蒸留、フラッシュ蒸留、ストリッピング又はいずれかの既知の適した方法により除去される。第2の反応からの底の生成物混合物は、より高いパーセンテージのグリセリンカーボネート及びより少量の未反応グリセリンを含む。例えばグリセリンカーボネートは、第2の底の生成物混合物の15重量~85重量あるいは第2の底の生成物混合物の25重量~60重量の量で存在し得る。1つの態様において、底の生成物混合物は10重量かもしくはそれより少量のDMC又はメタノール;好ましくは5重量かもしくはそれより少量のDMC又はメタノール;そしてより好ましくは2重量かもしくはそれより少量のDMC又はメタノールを含む。底の生成物混合物が所望の量のグリセリンカーボネートを含有するまで、反応を繰り返すことができる。例えば第2の底の生成物混合物を追加のDMC/メタノール混合物と反応させることにより、第3の反応を行うことができる。反応及び比較的軽い成分のストリッピングの後、第3の底の生成物混合物中のグリセリンカーボネートの量は35重量~95重量又は45重量~85重量に増加し得る。さらに別の態様において、第3の底の生成物混合物を追加のDMC/メタノール混合物と反応させることにより、第4の反応を行い、グリセリン転換の量をさらに向上させることができる。第1、第2、第3又は第4の反応のような反応中で用いられるDMC/メタノール混合物は、DMC/メタノール混合物中の重量により同じ濃度又は異なる濃度のDMCを含み得ることに注意しなければならない。例えばいずれの反応のためのDMC/メタノール組成物も、約20重量~80重量のDMC;好ましくは約30重量~70重量のDMC;より好ましくは約40重量~50重量のDMCを含むことができる。さらに別の態様において、底の生成物混合物を場合によりさらに処理して、より多くのグリセリンを転換することができる。第1、第2、第3、第4又は追加の反応のいずれか1つからの底の生成物混合物を純粋なDMC又は少なくとも95重量のDMCを含有する混合物、そして好ましくは少なくとも98重量のDMCを含有する混合物と反応させ、グリセリン転換率を向上させることができる。DMC及びメタノールのような比較的軽い成分のストリッピングの後、底の生成物混合物中のグリセリンカーボネートは少なくとも85重量;好ましくは少なくとも90重量であることができる。少なくとも95重量のDMCを有するDMCの混合物を用いる追加の反応を行い、少なくとも95重量のようなグリセリンカーボネートのより高いパーセンテージが得られ得ることが意図されている。DMC/メタノール混合物44.8重量DMCを、種々の量のグリセリンと70°Cにおいて反応させた。混合物中の有意な量のDMCがグリセリンカーボネートGCに転換された。軽い成分であるメタノール及びいくらかの残留DMCをストリッピングし、濃縮した。底の生成物混合物はグリセリン及びグリセリンカーボネートを含有する。底の生成物混合物を用いて純粋なDMCと反応させ、高品質のグリセリンカーボネートを製造した。グリセリン及びDMC/メタノール混合物を、重量パーセンテージにより2:1の比で反応させると、DMC/メタノール混合物中のDMCの>85が価値の高いGCに転換された。下記の図1においてわかる通り、DMC回収率転換率及び生成物純度への効果を見るために、1系列の重量比実験を完遂した。第1の反応において、3400kgのグリセリンを、70°C及び大気圧において、塩基触媒である無水炭酸ナトリウムの存在下で、43.9DMCのDMC/メタノール混合物の3200kgと反応させる。比較的軽い成分のストリッピングの後、第1の底の生成物は63.9のグリセリン、30.2のグリセリンカーボネート及び3.95のメタノールの3892kgを含んだ。第2の反応において、44.9DMCのDMC/メタノール混合物の3200kgを第1の底の生成物混合物に加えた。ストリッピングの後、第2の底の生成物混合物は、42.9のグリセリン、53.1のグリセリンカーボネート、4.3のメタノール及び0.27のDMCの4112kgを含んだ。第3の反応において、48DMCのDMC/メタノール混合物の3762kgを第2の底の生成物混合物に加えた。ストリッピングの後、第3の底の生成物は、36.7のグリセリン、58.4のグリセリンカーボネート、4.24のメタノール及び0.26のDMCの4222kgを含んだ。第4の反応において、2130kgの純粋なDMCを第3の底の生成物混合物に加えた。ストリッピングの後、第4の底の生成物は、3.67のグリセリン、93.8のグリセリンカーボネート、1.35のメタノール及び0.91のDMCの4557kgを含んだ。第5の反応において、250kgの純粋なDMCを第4の底の生成物混合物に加えた。ストリッピングの後、第5の底の生成物は、1.77のグリセリン、96.3のグリセリンカーボネート、検出限界以下のメタノール及び0.045のDMCの4428kgを含んだ。前記は本発明の態様に向けられているが、本発明の基本的な範囲から逸脱することなく他の及びさらなる本発明の態様が案出され得、本発明の範囲は下記の請求項により決定される。"